상기 각 구성 성분 을 하 기 표 1 에 기재 된 바 와 같 은 함량 으로 첨가 한 후 , 헨셀 믹 서기 에서 3 ∼ 10 분 간 균일 하 게 혼합 하 였 다 . 상기 의 혼합물 을 통상 의 이축 압출기 에서 압출 온도 180 ∼ 280 ℃, 스 크류 회전 속도 150 ∼ 300 rpm , 조성물 공급 속도 30 ∼ 60 kg / hr 로 압출 하 여 펠 렛 을 제조 하 였 다 . 제조 된 펠 렛 은 80 ℃ 에서 3 시간 건조 후 6 Oz 사출기 에서 성형 온도 180 ∼ 280 ℃, 금형 온도 40 ∼ 80 ℃ 의 조건 으로 사출 하 여 시편 을 제조 하 였 다 . 제조 된 시편 은 23 ℃, 상대 습도 50 % 에서 40 시간 방치 한 후 UL 94 VB 난연 규정 에 따라 각각 의 두께 에서 난 연도 를 측정 하 였 다 .